(57)【特許請求の範囲】
【請求項１】
ベンジルメタクリレート、Ｎ−フェニルマレイミド、スチレン、メタクリル酸及びラウリルメタアクリレートからなる単量体群が重合されたアクリル系バインダー樹脂を含むことを特徴とするカラーフィルター製造用インク組成物。
【請求項２】
前記単量体群は、全体単量体１００モル比を基準に、前記ラウリルメタアクリレートを５〜５０％モル比で含むことを特徴とする請求項１に記載のカラーフィルター製造用インク組成物。
【請求項３】
エチレン性不飽和二重結合を有する多官能性単量体がさらに含まれたことを特徴とする請求項１または２に記載のカラーフィルター製造用インク組成物。
【請求項４】
前記多官能性単量体は１〜２０重量％含まれたことを特徴とする請求項３に記載のカラーフィルター製造用インク組成物。
【請求項５】
前記多官能性単量体は、エチレングリコールジアクリレート、トリエチレングリコールジアクリレート、１，３−ブタンジオールジアクリレート、ネオペンチルグリコールジアクリレート、１，６−ヘキサンジオールジアクリレート、トリメチロ−ルトリアクリレート、トリメチロ−ルプロパントリアクリレート、ペンタエリスリトールトリアクリレート、ジトリメチロ−ルプロパンテトラアクリレート、ジペンタエリスリトールテトラアクリレート、ジペンタエリスリトールペンタアクリレート、及びジペンタエリスリトールヘキサアクリレートのうち選択された１つ以上であることを特徴とする請求項３または４に記載のカラーフィルター製造用インク組成物。
【請求項６】
顔料と、
ベンジルメタクリレート、Ｎ−フェニルマレイミド、スチレン、メタクリル酸及びラウリルメタアクリレートからなる単量体群が重合されたアクリル系バインダー樹脂と、
メラミン化合物と、
高沸点溶媒と、
を含むことを特徴とするカラーフィルター製造用インク組成物。
【請求項７】
前記カラーフィルター製造用インク組成物は、前記顔料は２〜１５重量％、前記顔料の分散性を高めるための顔料分散剤は１〜１０重量％、前記アクリル系バインダー樹脂は１〜２０重量％、前記メラミン化合物は１〜２０重量％、及び前記高沸点溶媒は４０〜９０重量％含むことを特徴とする請求項６に記載のカラーフィルター製造用インク組成物。
【請求項８】
エチレン性不飽和二重結合を有する多官能性単量体がさらに含まれたことを特徴とする請求項６または７に記載のカラーフィルター製造用インク組成物。
【請求項９】
前記多官能性単量体は１〜２０重量％含まれたことを特徴とする請求項８に記載のカラーフィルター製造用インク組成物。
【請求項１０】
前記多官能性単量体は、エチレングリコールジアクリレート、トリエチレングリコールジアクリレート、１，３−ブタンジオールジアクリレート、ネオペンチルグリコールジアクリレート、１，６−ヘキサンジオールジアクリレート、トリメチロ−ルトリアクリレート、トリメチロ−ルプロパントリアクリレート、ペンタエリスリトールトリアクリレート、ジトリメチロ−ルプロパンテトラアクリレート、ジペンタエリスリトールテトラアクリレート、ジペンタエリスリトールペンタアクリレート、及びジペンタエリスリトールヘキサアクリレートのうち選択された１つ以上の物質であることを特徴とする請求項８または９に記載のカラーフィルター製造用インク組成物。
【請求項１１】
前記顔料はブルー顔料であることを特徴とする請求項８から１０の何れか１項に記載のカラーフィルター製造用インク組成物。
【請求項１２】
界面活性剤、及び接着増進剤をさらに含むことを特徴とする請求項６から１１の何れか１項に記載のカラーフィルター製造用インク組成物。
【請求項１３】
ベンジルメタクリレート、Ｎ−フェニルマレイミド、スチレン、メタクリル酸及びラウリルメタアクリレートからなる単量体群が重合されたバインダー樹脂を含むカラーフィルター。
【請求項１４】
顔料と、
ベンジルメタクリレート、Ｎ−フェニルマレイミド、スチレン、メタクリル酸及びラウリルメタアクリレートからなる単量体群が重合されたバインダー樹脂と、メラミン化合物とを含むことを特徴とするカラーフィルター。
【発明の詳細な説明】
【技術分野】
【０００１】
本発明はカラーフィルター製造用インク組成物に関し、より詳細には、耐化学性及び接着力に優れ、高い明暗比を具現するカラーフィルターの製造に用いられるインク組成物に関する。
【背景技術】
【０００２】
従来のカラーフィルターまたはブラックマトリックスを製造するフォトリソグラフィー方法は、カラーフィルターの精巧性と再現性の側面では優れるが、画素を形成するために３原色の顔料を含むそれぞれの感光性組成物をそれぞれコーティング、露光、現象及び硬化する過程が求められ、製造工程ラインが過度に長くなり、工程間の制御因子が多くなりすぎて収率の管理が容易でなく、高い色再現率を具現するために、厚いコーティング層の形成が求められるなど様々な問題点があった。
【０００３】
このような問題点を解決するため、インクジェットヘッドを使用した液状のインクを基板上にプリントして直ぐに所望するパターンを形成するインクジェット方式が提示されている。
【０００４】
インクジェット方法は、３原色の顔料（Ｒ、Ｇ及びＢ）を含むインクを基板上に噴射してそれぞれのインクが着色されたイメージ部分で所望するパターンの画素を形成する方法であり、その製造工程が従来のフォトリソグラフィー方法より著しく簡素化しているため、フォトリソグラフィー方法より製造費用が相対的に節減されるという効果があり、現在カラーフィルターの製造方法として広く用いられている。
【０００５】
しかし、カラーフィルターを製造する工程は、多くの化学物質に露出されるため、カラーフィルターが形成された後にもカラーフィルターがこのような工程に耐えられるよう耐化学性が求められる。特に、カラーフィルター形成後の工程で配向膜をコートするが、このとき用いる配向膜物質の主な溶媒がＮＭＰである。従って、形成されたカラーフィルターがＮＭＰに露出されたとき、顔料の溶出や膨れ（ｓｗｅｌｌｉｎｇ）、剥離（ｐｅｅｌｉｎｇ）が起こらないようにＮＭＰに対する耐性を評価し、耐化学性の指標として用いることが好ましい。
【０００６】
上述のように、パターン画像を形成するために、一旦基板上に噴射されたインクは高い耐化学性及び接着力の特性が求められる。即ち、耐化学性が弱いと、溶剤（溶媒）にインクに含まれた顔料の一部が溶出してしまう恐れがあり、接着力が弱いと、熱処理工程後に着色されたインクの一部が剥離されてしまう恐れがあるためである。このように溶出、または剥離された顔料などはＬＣＤパネルの製造時に致命的な不良を引き起こす。
【０００７】
特に、最近のカラーフィルターの開発には、高い色再現性と高輝度が求められるため、顔料の高濃度化と微粒化が必然的に求められる。これにより、同一厚さでより濃い色を出すために、カラーフィルター製造用インク組成物における顔料の含量が増加している。しかし、顔料含量が増加することで、相対的に他の成分、即ち、バインダー樹脂、架橋剤などの含量が減るようになる。このような含量の変化により、インク塗膜に十分な膜強度が具現されず、印刷不良が発生することがあり、耐化学性が低下する問題が生じている。
【発明の概要】
【発明が解決しようとする課題】
【０００８】
本発明が解決しようとする課題は、画面表示装置のカラーフィルターをインクジェット工程を利用して製造するにおいて、耐化学性及び接着力に優れ、高い明暗比を具現するカラーフィルターを製造することができるインク組成物を提供することである。
【課題を解決するための手段】
【０００９】
本発明は、下記化学式１の化合物が含まれた単量体群が重合されたアクリル系バインダー樹脂を含むことを特徴とするカラーフィルター製造用インク組成物を提供する。
【００１０】
【化１】
0005413784.tif 000002
【００１１】
（ここで、Ｒａは−Ｈ、または−ＣＨ３で、Ｒｂは炭素数６〜３０のアルキル基である）
【００１２】
また、本発明は、顔料と、上記化学式１の化合物が含まれた単量体群が重合されたアクリル系バインダー樹脂と、メラミン化合物と、高沸点溶媒を含むことを特徴とするカラーフィルター製造用インク組成物を提供する。
【００１３】
また、本発明は、上記化学式１の化合物が含まれた単量体群が重合されたバインダー樹脂を含むカラーフィルターを提供する。
【００１４】
また、本発明は、顔料と、上記化学式１の化合物が含まれた単量体群が重合されたバインダー樹脂と、メラミン化合物を含むことを特徴とするカラーフィルターを提供する。
【発明の効果】
【００１５】
本発明のカラーフィルター製造用インク組成物は、耐化学性及び接着力に優れ、高い明暗比を具現するカラーフィルターを製造することができる効果がある。
【発明を実施するための形態】
【００１６】
本発明の明細書の全体にわたって用いられる用語において、（メタ）アクリル系はアクリル系またはメタアクリル系を、（メタ）アクリル酸はアクリル酸、またはメタクリル酸を、（メタ）アクリレートはアクリレートまたはメタクリレートを意味する。
【００１７】
以下では、本発明に対して詳しく説明する。
【００１８】
本発明のインク組成物は、下記化学式１の化合物が含まれた単量体群が重合されたアクリル系バインダー樹脂を含むことを特徴とする。
【００１９】
【化１】
0005413784.tif 000003
【００２０】
ここで、Ｒａは−Ｈ、または−ＣＨ３で、Ｒｂは炭素数６〜３０のアルキル基である。
【００２１】
特に、上記化学式１の化合物は下記化学式２のようなラウリルメタアクリレートであることが好ましい。
【００２２】
【化２】
0005413784.tif 000004
【００２３】
上記単量体群は、上記化学式１の化合物の他に、クロトン酸（ｃｒｏｔｏｎｉｃ  ａｃｉｄ）、プロピオン酸（ｐｒｏｐｉｏｌｉｃ  ａｃｉｄ）、メタクリル酸（ｍｅｔｈａｃｒｙｌｉｃ  ａｃｉｄ）、イソクロトン酸（ｉｓｏｃｒｏｔｏｎｉｃ  ａｃｉｄ）、ビニルアセト酸（ｖｉｎｙｌａｃｅｔｉｃ  ａｃｉｄ）、２−ペンテン酸（２−ｐｅｎｔｅｎｏｉｃ  ａｃｉｄ）、トランス−２−ペンテン酸（ｔｒａｎｓ−２−ｐｅｎｔｅｎｏｉｃ  ａｃｉｄ）、３−ペンテン酸（３−ｐｅｎｔｅｎｏｉｃ  ａｃｉｄ）、トランス−３−ペンテン酸（ｔｒａｎｓ−３−ｐｅｎｔｅｎｏｉｃ  ａｃｉｄ）、アリルアセト酸（ａｌｌｙｌａｃｅｔｉｃ  ａｃｉｄ）、マレイン酸（ｍａｌｅｉｃ  ａｃｉｄ）、フマル酸（ｆｕｍａｒｉｃ  ａｃｉｄ）、チグリン酸（ｔｉｇｌｉｃ  ａｃｉｄ）、アンゲリカ酸（ａｎｇｅｌｉｃ  ａｃｉｄ）、シトラコン酸（ｃｉｔｒａｃｏｎｉｃ  ａｃｉｄ）、及びメサコン酸（ｍｅｓａｃｏｎｉｃ  ａｃｉｄ）などのカルボキシル基を有する（メタ）アクリル系モノマー；メチル（メタ）アクリレート、エチル（メタ）アクリレート、プロピル（メタ）アクリレート、ブチル（メタ）アクリレート、アリル（メタ）アクリレート、２−エチルヘキシル（メタ）アクリレート、ヒドロキシエチル（メタ）アクリレート、ヒドロキシプロピル（メタ）アクリレート、ベンジル（メタ）アクリレート、ヒドロキシフェニル（メタ）アクリレート、及びメトキシフェニル（メタ）アクリレートなどのメタアクリル酸エステル類モノマー；側鎖にエチレン性二重結合を有するアクリル系モノマー；Ｎ−フェニルマレイミド；及びスチレンより選択される１つ以上の化合物をさらに含むこともできる。
【００２４】
上記単量体群には、全体単量体群の１００モール％基準で、上記化学式１の化合物が５〜５０モール％含まれることが好ましい。５モール％未満含まれると、インクとの接着力の不良を引き起こす恐れがあり、５０モール％を越えて含まれると、耐化学性の他にカラーフィルターインク膜に求められる物性、例えば、低い熱収縮率、高い膜硬度、ジェッティング（ｊｅｔｔｉｎｇ）特性などの物性を改善するための他のモノマーが十分に含まれないため、インク膜の物性低下を引き起こす恐れがある。
【００２５】
また、本発明の他のインク組成物は、顔料と、上記化学式１の化合物が含まれた単量体群が重合されたアクリル系バインダー樹脂と、メラミン化合物と、高沸点溶媒を含むことを特徴とする。
【００２６】
上記アクリル系バインダー樹脂は、全体インク組成物に対し、１〜２０重量％含まれることが好ましい。
【００２７】
上記顔料は、カラーインクに色を具現するために用いられるもので、下記のような顔料を使用することができる。
【００２８】
レッド顔料としては、ナフトール系レッド顔料であるＰｉｇ．Ｒｅｄ＃１（Ｃ．Ｉ．１２０７０）、Ｐｉｇ．Ｒｅｄ＃２（Ｃ．Ｉ．１２３１０）、Ｐｉｇ．Ｒｅｄ＃３（Ｃ．Ｉ．１２１２０）、Ｐｉｇ．Ｒｅｄ＃４（Ｃ．Ｉ．１２０８５）、Ｐｉｇ．Ｒｅｄ＃５（Ｃ．Ｉ．１２４９０）、Ｐｉｇ．Ｒｅｄ＃６（Ｃ．Ｉ．１２０９０）、Ｐｉｇ．Ｒｅｄ＃７（Ｃ．Ｉ．１２４２０）、Ｐｉｇ．Ｒｅｄ＃８（Ｃ．Ｉ．１２３５５）、Ｐｉｇ．Ｒｅｄ＃９（Ｃ．Ｉ．１２４６０）、Ｐｉｇ．Ｒｅｄ＃１０（Ｃ．Ｉ．１２４４０）、Ｐｉｇ．Ｒｅｄ＃１１（Ｃ．Ｉ．１２４３０）、Ｐｉｇ．Ｒｅｄ＃１２（Ｃ．Ｉ．１２３８５）、Ｐｉｇ．Ｒｅｄ＃１３（Ｃ．Ｉ．１２３９５）、Ｐｉｇ．Ｒｅｄ＃１４（Ｃ．Ｉ．１２３８０）、Ｐｉｇ．Ｒｅｄ＃１５（Ｃ．Ｉ．１２４６５）、Ｐｉｇ．Ｒｅｄ＃１６（１２５００）、Ｐｉｇ．Ｒｅｄ＃１７（Ｃ．Ｉ．１２３９０）、Ｐｉｇ．Ｒｅｄ＃１８（Ｃ．Ｉ．１２３５０）、Ｐｉｇ．Ｒｅｄ＃２１（Ｃ．Ｉ．１２３００）、Ｐｉｇ．Ｒｅｄ＃２２（Ｃ．Ｉ．１２３１５）、Ｐｉｇ．Ｒｅｄ＃２３（Ｃ．Ｉ．１２３５５）、Ｐｉｇ．Ｒｅｄ＃３１（１２３６０）、Ｐｉｇ．Ｒｅｄ＃３２（１２３２０）、Ｐｉｇ．Ｒｅｄ＃９５（Ｃ．Ｉ．１５８９７）、Ｐｉｇ．Ｒｅｄ＃１１２（Ｃ．Ｉ．１２３７０）、Ｐｉｇ．Ｒｅｄ＃１１４（Ｃ．Ｉ．１２３５１）、Ｐｉｇ．Ｒｅｄ＃１１９（Ｃ．Ｉ．１２４６９）、Ｐｉｇ．Ｒｅｄ＃１４６（Ｃ．Ｉ．１２４８５）、Ｐｉｇ．Ｒｅｄ＃１４７（Ｃ．Ｉ．１２４３３）、Ｐｉｇ．Ｒｅｄ＃１４８（Ｃ．Ｉ．１２３６９）、Ｐｉｇ．Ｒｅｄ＃１５０（Ｃ．Ｉ．１２２９０）、Ｐｉｇ．Ｒｅｄ＃１５１（Ｃ．Ｉ．１５８９０）、Ｐｉｇ．Ｒｅｄ＃１８４（Ｃ．Ｉ．１２４８７）、Ｐｉｇ．Ｒｅｄ＃１８７（Ｃ．Ｉ．１２４８６）、Ｐｉｇ．Ｒｅｄ＃１８８（Ｃ．Ｉ．１２４６７）、Ｐｉｇ．Ｒｅｄ＃２１０（Ｃ．Ｉ．１２４７４）、Ｐｉｇ．Ｒｅｄ＃２４５（Ｃ．Ｉ．１２３１７）、Ｐｉｇ．Ｒｅｄ＃２５３（Ｃ．Ｉ．１２３７５）、Ｐｉｇ．Ｒｅｄ＃２５８（Ｃ．Ｉ．１２３１８）、Ｐｉｇ．Ｒｅｄ＃２６１（Ｃ．Ｉ．１２４６８）と、ナフトール系と金属複合体であるＰｉｇ．Ｒｅｄ＃４９（Ｃ．Ｉ．１５６３０）、Ｐｉｇ．Ｒｅｄ＃４９：１（Ｃ．Ｉ．１５６３０：１）、Ｐｉｇ．Ｒｅｄ＃４９：２（Ｃ．Ｉ．１５６３０：２）、Ｐｉｇ．Ｒｅｄ＃４９：３（Ｃ．Ｉ．１５６３０：３）、Ｐｉｇ．Ｒｅｄ＃５０：１（Ｃ．Ｉ．１５５００：１）、Ｐｉｇ．Ｒｅｄ＃５１：１（Ｃ．Ｉ．１５５８０：１）、Ｐｉｇ．Ｒｅｄ＃５３（Ｃ．Ｉ．１５５８５）、Ｐｉｇ．Ｒｅｄ＃５３：１（Ｃ．Ｉ．１５５８５：１）、Ｐｉｇ．Ｒｅｄ＃６８（Ｃ．Ｉ．１５５２５）、Ｐｉｇ．Ｒｅｄ＃２４３（Ｃ．Ｉ．１５９１０）、Ｐｉｇ．Ｒｅｄ＃２４７（Ｃ．Ｉ．１５９１５）と、ジスアゾピラゾロン系であるＰｉｇ．Ｒｅｄ＃３７（Ｃ．Ｉ．２１２０５）、Ｐｉｇ．Ｒｅｄ＃３８（Ｃ．Ｉ．２１２１０）、Ｐｉｇ．Ｒｅｄ＃４１（Ｃ．Ｉ．２１２００）と、ジスアゾ系縮合物であるＰｉｇ．Ｒｅｄ＃１４４（Ｃ．Ｉ．２０７３５）、Ｐｉｇ．Ｒｅｄ＃１６６（Ｃ．Ｉ．２００３５）、Ｐｉｇ．Ｒｅｄ＃２２０（Ｃ．Ｉ．２００５５）、Ｐｉｇ．Ｒｅｄ＃２２１（Ｃ．Ｉ．２００６５）、Ｐｉｇ．Ｒｅｄ＃２４２（Ｃ．Ｉ．２００６７）と、２−ヒドロキシ−３−ナフトエ酸系金属複合体であるＰｉｇ．Ｒｅｄ＃４８：１（Ｃ．Ｉ．１５８６５：１）、Ｐｉｇ．Ｒｅｄ＃４８：２（Ｃ．Ｉ．１５８６５：２）、Ｐｉｇ．Ｒｅｄ＃４８：３（Ｃ．Ｉ．１５８６５：３）、Ｐｉｇ．Ｒｅｄ＃４８：４（Ｃ．Ｉ．１５８６５：４）、Ｐｉｇ．Ｒｅｄ＃４８：５（Ｃ．Ｉ．１５８６５：５）、Ｐｉｇ．Ｒｅｄ＃５２：１（Ｃ．Ｉ．１５８６０：１）、Ｐｉｇ．Ｒｅｄ＃５２：２（Ｃ．Ｉ．１５８６０：２）、Ｐｉｇ．Ｒｅｄ＃５７：１（Ｃ．Ｉ．１５８５０：１）、Ｐｉｇ．Ｒｅｄ＃５８：２（Ｃ．Ｉ．１５８２５：２）、Ｐｉｇ．Ｒｅｄ＃５８：４（Ｃ．Ｉ．１５８２５：４）、Ｐｉｇ．Ｒｅｄ＃６３：１（Ｃ．Ｉ．１５８８０：１）、Ｐｉｇ．Ｒｅｄ＃６３：２（Ｃ．Ｉ．１５８８０：２）、Ｐｉｇ．Ｒｅｄ＃６４（Ｃ．Ｉ．１５８００）、Ｐｉｇ．Ｒｅｄ＃６４：１（Ｃ．Ｉ．１５８００：１）、Ｐｉｇ．Ｒｅｄ＃２００（Ｃ．Ｉ．１５８６７）と、ナフタレンスルホン酸金属複合体であるＰｉｇ．Ｒｅｄ＃６０：１（Ｃ．Ｉ．１６１０５：１）、Ｐｉｇ．Ｒｅｄ＃６６（Ｃ．Ｉ．１８０００：１）、Ｐｉｇ．Ｒｅｄ＃６７（Ｃ．Ｉ．１８０２５：１）と、トリアリールカルボニウム系であるＰｉｇ．Ｒｅｄ＃８１：１（Ｃ．Ｉ．４５１６０：１）、Ｐｉｇ．Ｒｅｄ＃８１：３（Ｃ．Ｉ．４５１６０：３）、Ｐｉｇ．Ｒｅｄ＃１６９（Ｃ．Ｉ．４５１６０：２）と、アントラキノン系であるＰｉｇ．Ｒｅｄ＃８９（Ｃ．Ｉ．６０７４５）、Ｐｉｇ．Ｒｅｄ＃１７７（６５３００）と、シオインジゴ系であるＰｉｇ．Ｒｅｄ＃８８（Ｃ．Ｉ．７３３１２）、Ｐｉｇ．Ｒｅｄ＃１８１（Ｃ．Ｉ．７３３６０）と、キナクリドン系であるＰｉｇ．Ｒｅｄ＃１２２（Ｃ．Ｉ．７３９１５）、Ｐｉｇ．Ｒｅｄ＃２０７（Ｃ．Ｉ．７３９００）、Ｐｉｇ．Ｒｅｄ＃２０９（Ｃ．Ｉ．７３９０５）と、ペリレン系であるＰｉｇ．Ｒｅｄ＃１２３（Ｃ．Ｉ．７１１４５）、Ｐｉｇ．Ｒｅｄ＃１４９（Ｃ．Ｉ．７１１３７）、Ｐｉｇ．Ｒｅｄ＃１７８（Ｃ．Ｉ．７１１５５）、Ｐｉｇ．Ｒｅｄ＃１７９（Ｃ．Ｉ．７１１３０）、Ｐｉｇ．Ｒｅｄ＃１９０（Ｃ．Ｉ．７１１４０）、Ｐｉｇ．Ｒｅｄ＃１９４（Ｃ．Ｉ．７１１００）、Ｐｉｇ．Ｒｅｄ＃２２４（Ｃ．Ｉ．７１１２７）と、ベンズイミダゾロン系であるＰｉｇ．Ｒｅｄ＃１７１（Ｃ．Ｉ．１２５１２）、Ｐｉｇ．Ｒｅｄ＃１７５（Ｃ．Ｉ．１２５１３）、Ｐｉｇ．Ｒｅｄ＃１７６（Ｃ．Ｉ．１２５１５）、Ｐｉｇ．Ｒｅｄ＃１８５（Ｃ．Ｉ．１２５１６）、Ｐｉｇ．Ｒｅｄ＃２０８（Ｃ．Ｉ．１２５１４）と、ピラントロン系であるＰｉｇ．Ｒｅｄ＃２１６（Ｃ．Ｉ．５９７１０）と、ジケトピロロピロール系であるＰｉｇ．Ｒｅｄ＃２５４（Ｃ．Ｉ．５６１１０）と、イソインドリン系であるＰｉｇ．Ｒｅｄ＃２６０（Ｃ．Ｉ．５６２９５）などを使用することができる。
【００２９】
バイオレット顔料としては、トリアリールカルボニウム系であるＰｉｇ．Ｖｉｏｌｅｔ＃１（Ｃ．Ｉ．４５１７０：２）、Ｐｉｇ．Ｖｉｏｌｅｔ＃２（Ｃ．Ｉ．４５１７５：１）、Ｐｉｇ．Ｖｉｏｌｅｔ＃３（Ｃ．Ｉ．４２５３５：２）、Ｐｉｇ．Ｖｉｏｌｅｔ＃２７（Ｃ．Ｉ．４２５３５：３）、Ｐｉｇ．Ｖｉｏｌｅｔ＃３９（Ｃ．Ｉ．４２５５５：２）と、アントラキノン系であるＰｉｇ．Ｖｉｏｌｅ＃５：１（Ｃ．Ｉ．５８０５５：１）と、ナフトール系であるＰｉｇ．Ｖｉｏｌｅｔ＃２５（Ｃ．Ｉ．１２３２１）、Ｐｉｇ．Ｖｉｏｌｅｔ＃５０（Ｃ．Ｉ．１２３２２）と、キナクリドン系であるＰｉｇ．Ｖｉｏｌｅｔ＃１９（Ｃ．Ｉ．７３９００）と、ジオキサジン系であるＰｉｇ．Ｖｉｏｌｅｔ＃２３（Ｃ．Ｉ．５１３１９）、Ｐｉｇ．Ｖｉｏｌｅｔ＃３７（Ｃ．Ｉ．５１３４５）と、ペリレン系であるＰｉｇ．Ｖｉｏｌｅｔ＃２９（Ｃ．Ｉ．７１１２９）と、ベンズイミダゾロン系であるＰｉｇ．Ｖｉｏｌｅｔ＃３２（Ｃ．Ｉ．１２５１７）などを使用することができる。
【００３０】
ブルー顔料としては、トリアリールカルボニウム系であるＰｉｇ．Ｂｌｕｅ＃１（Ｃ．Ｉ．４２５９５：２）、Ｐｉｇ．Ｂｌｕｅ＃２（Ｃ．Ｉ．４４０４５：２）、Ｐｉｇ．Ｂｌｕｅ＃９（Ｃ．Ｉ．４２０２５：１）、Ｐｉｇ．Ｂｌｕｅ＃１０（Ｃ．Ｉ．４４０４０：２）、Ｐｉｇ．Ｂｌｕｅ＃１４（Ｃ．Ｉ．４２６００：１）、Ｐｉｇ．Ｂｌｕｅ＃１８（Ｃ．Ｉ．４２７７０：１）、Ｐｉｇ．Ｂｌｕｅ＃１９（Ｃ．Ｉ．４２７５０）、Ｐｉｇ．Ｂｌｕｅ＃５６（Ｃ．Ｉ．４２８００）、Ｐｉｇ．Ｂｌｕｅ＃６２（Ｃ．Ｉ．４４０８４）と、Ｃｕフタロシアニン系であるＰｉｇ．Ｂｌｕｅ＃１５（Ｃ．Ｉ．７４１６０）、Ｐｉｇ．Ｂｌｕｅ＃１５：１（Ｃ．Ｉ．７４１６０）、Ｐｉｇ．Ｂｌｕｅ＃１５：２（Ｃ．Ｉ．７４１６０）、Ｐｉｇ．Ｂｌｕｅ＃１５：３（Ｃ．Ｉ．７４１６０）、Ｐｉｇ．Ｂｌｕｅ＃１５：４（Ｃ．Ｉ．７４１６０）、Ｐｉｇ．Ｂｌｕｅ＃１５：６（Ｃ．Ｉ．７４１６０）と、メタルフリーフタロシアニン系であるＰｉｇ．Ｂｌｕｅ＃１６（Ｃ．Ｉ．７４１００）と、インダントロン系であるＰｉｇ．Ｂｌｕｅ＃６０（Ｃ．Ｉ．６９８００）、Ｐｉｇ．Ｂｌｕｅ＃６４（Ｃ．Ｉ．６９８２５）と、インジゴ系であるＰｉｇ．Ｂｌｕｅ＃６６（Ｃ．Ｉ．７３０００）、Ｐｉｇ．Ｂｌｕｅ＃６３（Ｃ．Ｉ．７３０１５：ｘ）などを使用することができる。
【００３１】
グリーン顔料としては、トリアリールカルボニウム系であるＰｉｇ．Ｇｒｅｅｎ＃１（Ｃ．Ｉ．４２０４０：１）、Ｐｉｇ．Ｇｒｅｅｎ＃２（Ｃ．Ｉ．４２０４０：１）、Ｐｉｇ．Ｇｒｅｅｎ＃４（Ｃ．Ｉ．４２０００：２）と、Ｃｕフタロシアニン系であるＰｉｇ．Ｇｒｅｅｎ＃７（Ｃ．Ｉ．７４２６０）、Ｐｉｇ．Ｇｒｅｅｎ＃３６（Ｃ．Ｉ．７４２６５）と、メタル複合体であるＰｉｇ．Ｇｒｅｅｎ＃８（Ｃ．Ｉ．１０００６）、Ｐｉｇ．Ｇｒｅｅｎ＃１０（Ｃ．Ｉ．１２７７５）などを使用することができる。
【００３２】
イエロー顔料としては、モノアゾ系であるＰｉｇ．Ｙｅｌｌｏｗ＃１（Ｃ．Ｉ．１１６８０）、Ｐｉｇ．Ｙｅｌｌｏｗ＃２（Ｃ．Ｉ．１１７３０）、Ｐｉｇ．Ｙｅｌｌｏｗ＃３（Ｃ．Ｉ．１１７１０）、Ｐｉｇ．Ｙｅｌｌｏｗ＃５（Ｃ．Ｉ．１１６６０）、Ｐｉｇ．Ｙｅｌｌｏｗ＃６（Ｃ．Ｉ．１１６７０）、Ｐｉｇ．Ｙｅｌｌｏｗ＃１０（Ｃ．Ｉ．１２７１０）、Ｐｉｇ．Ｙｅｌｌｏｗ＃４９（Ｃ．Ｉ．１１７６５）、Ｐｉｇ．Ｙｅｌｌｏｗ＃６５（Ｃ．Ｉ．１１７４０）、Ｐｉｇ．Ｙｅｌｌｏｗ＃７３（Ｃ．Ｉ．１１７３８）、Ｐｉｇ．Ｙｅｌｌｏｗ＃７４（Ｃ．Ｉ．１１７４１）、Ｐｉｇ．Ｙｅｌｌｏｗ＃７５（Ｃ．Ｉ．１１７７０）、Ｐｉｇ．Ｙｅｌｌｏｗ＃９７（Ｃ．Ｉ．１１７６７）、Ｐｉｇ．Ｙｅｌｌｏｗ＃９８（Ｃ．Ｉ．１１７２７）、Ｐｉｇ．Ｙｅｌｌｏｗ＃１１１（Ｃ．Ｉ．１１７４５）、Ｐｉｇ．Ｙｅｌｌｏｗ＃１１６（Ｃ．Ｉ．１１７９０）、Ｐｉｇ．Ｙｅｌｌｏｗ＃１６７（Ｃ．Ｉ．１１７３７）と、モノアゾ系金属複合体であるＰｉｇ．Ｙｅｌｌｏｗ＃６１（Ｃ．Ｉ．１３８８０）、Ｐｉｇ．Ｙｅｌｌｏｗ＃６２：１（Ｃ．Ｉ．１３９４０：１）、Ｐｉｇ．Ｙｅｌｌｏｗ＃１００（Ｃ．Ｉ．１９１４０：１）、Ｐｉｇ．Ｙｅｌｌｏｗ＃１６８（Ｃ．Ｉ．１３９６０）、Ｐｉｇ．Ｙｅｌｌｏｗ＃１６９（Ｃ．Ｉ．１３９５５）、Ｐｉｇ．Ｙｅｌｌｏｗ＃１８３（Ｃ．Ｉ．１８７９２）と、ビスアセトアセタリーリド系であるＰｉｇ．Ｙｅｌｌｏｗ＃１６（Ｃ．Ｉ．２００４０）と、ジアリーリド系であるＰｉｇ．Ｙｅｌｌｏｗ＃１２（Ｃ．Ｉ．２１０９０）、Ｐｉｇ．Ｙｅｌｌｏｗ＃１３（Ｃ．Ｉ．２１１００）、Ｐｉｇ．Ｙｅｌｌｏｗ＃１４（Ｃ．Ｉ．２１０９５）、Ｐｉｇ．Ｙｅｌｌｏｗ＃１７（Ｃ．Ｉ．２１１０５）、Ｐｉｇ．Ｙｅｌｌｏｗ＃５５（Ｃ．Ｉ．２１０９６）、Ｐｉｇ．Ｙｅｌｌｏｗ＃６３（Ｃ．Ｉ．２１０９１）、Ｐｉｇ．Ｙｅｌｌｏｗ＃８１（Ｃ．Ｉ．２１１２７）、Ｐｉｇ．Ｙｅｌｌｏｗ＃８３（Ｃ．Ｉ．２１１０８）、Ｐｉｇ．Ｙｅｌｌｏｗ＃８７（Ｃ．Ｉ．２１１０７：１）、Ｐｉｇ．Ｙｅｌｌｏｗ＃１１３（Ｃ．Ｉ．２１１２６）、Ｐｉｇ．Ｙｅｌｌｏｗ＃１１４（Ｃ．Ｉ．２１０９２）、Ｐｉｇ．Ｙｅｌｌｏｗ＃１２４（Ｃ．Ｉ．２１１０７）、Ｐｉｇ．Ｙｅｌｌｏｗ＃１２６（Ｃ．Ｉ．２１１０１）、Ｐｉｇ．Ｙｅｌｌｏｗ＃１２７（２１１０２）、Ｐｉｇ．Ｙｅｌｌｏｗ＃１５２（Ｃ．Ｉ．２１１１１）、Ｐｉｇ．Ｙｅｌｌｏｗ＃１７０（Ｃ．Ｉ．２１１０４）、Ｐｉｇ．Ｙｅｌｌｏｗ＃１７１（Ｃ．Ｉ．２１１０６）、Ｐｉｇ．Ｙｅｌｌｏｗ＃１７２（Ｃ．Ｉ．２１１０９）、Ｐｉｇ．Ｙｅｌｌｏｗ＃１７４（Ｃ．Ｉ．２１０９８）と、フラバントロン系であるＰｉｇ．Ｙｅｌｌｏｗ＃２４（Ｃ．Ｉ．７０６００）と、ジスアソ系縮合物であるＰｉｇ．Ｙｅｌｌｏｗ＃９３（Ｃ．Ｉ．２０７１０）、Ｐｉｇ．Ｙｅｌｌｏｗ＃９４（Ｃ．Ｉ．２００３８）、Ｐｉｇ．Ｙｅｌｌｏｗ＃９５（Ｃ．Ｉ．２００３４）、Ｐｉｇ．Ｙｅｌｌｏｗ＃１２８（Ｃ．Ｉ．２００３７）、Ｐｉｇ．Ｙｅｌｌｏｗ＃１６６（Ｃ．Ｉ．２００３５）と、アントラキノン系であるＰｉｇ．Ｙｅｌｌｏｗ＃１２３（Ｃ．Ｉ．６５０４９）、Ｐｉｇ．Ｙｅｌｌｏｗ＃１４７（Ｃ．Ｉ．６０６４５）と、アルダジン系であるＰｉｇ．Ｙｅｌｌｏｗ＃１０１（Ｃ．Ｉ．４８０５２）と、ナフタレンスルホン酸金属複合体であるＰｉｇ．Ｙｅｌｌｏｗ＃１０４（Ｃ．Ｉ．１５９８５：１）と、アントラピリミジン系であるＰｉｇ．Ｙｅｌｌｏｗ＃１０８（Ｃ．Ｉ．６８４２０）と、イソインドリノン系であるＰｉｇ．Ｙｅｌｌｏｗ＃１０９（Ｃ．Ｉ．５６２８４）、Ｐｉｇ．Ｙｅｌｌｏｗ＃１１０（Ｃ．Ｉ．５６２８０）、Ｐｉｇ．Ｙｅｌｌｏｗ＃１３９（Ｃ．Ｉ．５６２９８）、Ｐｉｇ．Ｙｅｌｌｏｗ＃１８５（Ｃ．Ｉ．５６２９０）と、ベンズイミダゾロン系であるＰｉｇ．Ｙｅｌｌｏｗ＃１２３（Ｃ．Ｉ．１１７８３）、Ｐｉｇ．Ｙｅｌｌｏｗ＃１５４（Ｃ．Ｉ．１３９８０）、Ｐｉｇ．Ｙｅｌｌｏｗ＃１７５（Ｃ．Ｉ．１１７８４）、Ｐｉｇ．Ｙｅｌｌｏｗ＃１８０（Ｃ．Ｉ．２１２９０）、Ｐｉｇ．Ｙｅｌｌｏｗ＃１８１（Ｃ．Ｉ．１１７７７）と、キノフタロン系であるＰｉｇ．Ｙｅｌｌｏｗ＃１３８（Ｃ．Ｉ．５６３００）と、金属複合体であるＰｉｇ．Ｙｅｌｌｏｗ＃１１７（Ｃ．Ｉ．４８０４３）、Ｐｉｇ．Ｙｅｌｌｏｗ＃１２９（Ｃ．Ｉ．４８０４２）、Ｐｉｇ．Ｙｅｌｌｏｗ＃１５０（Ｃ．Ｉ．１２７６４）、Ｐｉｇ．Ｙｅｌｌｏｗ＃１５３（Ｃ．Ｉ．４８５４５）、Ｐｉｇ．Ｙｅｌｌｏｗ＃１７７（Ｃ．Ｉ．４８１２０）、Ｐｉｇ．Ｙｅｌｌｏｗ＃１７９（Ｃ．Ｉ．４８１２５）などを使用することができる。
【００３３】
この他に、オレンジ顔料としては、モノアゾ系であるＰｉｇ．Ｏｒａｎｇｅ＃１（Ｃ．Ｉ．１１７２５）、Ｐｉｇ．Ｏｒａｎｇｅ＃６（Ｃ．Ｉ．１２７３０）とナフトール系であるＰｉｇ．Ｏｒａｎｇｅ＃２（Ｃ．Ｉ．１２０６０）、Ｐｉｇ．Ｏｒａｎｇｅ＃５（Ｃ．Ｉ．１２０７５）、Ｐｉｇ．Ｏｒａｎｇｅ＃２２（Ｃ．Ｉ．１２４７０）、Ｐｉｇ．Ｏｒａｎｇｅ＃２４（Ｃ．Ｉ．１２３０５）、Ｐｉｇ．Ｏｒａｎｇｅ＃３８（Ｃ．Ｉ．１２３６７）とナフトール金属複合体であるＰｉｇ．Ｏｒａｎｇｅ＃１７（Ｃ．Ｉ．１５５１０：１Ｐｉｇ．Ｏｒａｎｇｅ＃１７：１（１５５１０：２）、Ｐｉｇ．Ｏｒａｎｇｅ＃４６（Ｃ．Ｉ．１５６０２）とジスアゾピラゾロン系であるＰｉｇ．Ｏｒａｎｇｅ＃１３（Ｃ．Ｉ．２１１１０）、Ｐｉｇ．Ｏｒａｎｇｅ＃３４（Ｃ．Ｉ．２１１１５）とジアリーリドであるＰｉｇ．Ｏｒａｎｇｅ＃１５（Ｃ．Ｉ．２１１３０）、Ｐｉｇ．Ｏｒａｎｇｅ＃１６（Ｃ．Ｉ．２１１６０）とナフタレンスルホン酸金属複合体であるＰｉｇ．Ｏｒａｎｇｅ＃１９（Ｃ．Ｉ．１５９９０）とジスアゾ系縮合物であるＰｉｇ．Ｏｒａｎｇｅ＃３１（Ｃ．Ｉ．２００５０）とベンズイミダゾロン系であるＰｉｇ．Ｏｒａｎｇｅ＃３６（Ｃ．Ｉ．１１７８０）、Ｐｉｇ．Ｏｒａｎｇｅ＃６０（Ｃ．Ｉ．１１７８２）とピラントロン系であるＰｉｇ．Ｏｒａｎｇｅ＃４０（Ｃ．Ｉ．５９７００）とペリノン系であるＰｉｇ．Ｏｒａｎｇｅ＃４３（Ｃ．Ｉ．７１１０５）とキナクリドン系であるＰｉｇ．Ｏｒａｎｇｅ＃４８（Ｃ．Ｉ．７３９００）とイソインドリン系であるＰｉｇ．Ｏｒａｎｇｅ＃６１（Ｃ．Ｉ．１１２６５）、Ｐｉｇ．Ｏｒａｎｇｅ＃６６（Ｃ．Ｉ．４８２１０）またはＰｉｇ．Ｏｒａｎｇｅ＃６９（Ｃ．Ｉ．５６２９２）などを使用することができる。
【００３４】
上記顔料は２種以上を混合して使用することができ、求められるカラーとカラー特性及び膜特性により、全インク組成物に対し、２〜１５重量％を含むことが好ましい。
【００３５】
特に、上記顔料は顔料分散剤をさらに含むこともできる。上記顔料分散剤は顔料の分散性を高め、分散後の顔料の再凝集を防止するために添加される。
【００３６】
上記顔料分散剤は、酸性基または塩基性基をアンカーとして顔料の表面に吸着し、ポリマーの反発効果が有効に作用して分散安全性を維持するため、酸性基または塩基性基を有するポリマーであることが好ましい。
【００３７】
酸性基としては吸着特性に優れるという点でスルホン基が好ましく、塩基性基としては吸着特性に優れるという点でアミノ基が好ましい。
【００３８】
上記酸性基または塩基性基を有する分散剤としては、酸性基または塩基性基を有する幹ポリマーに枝ポリマーがグラフト結合した構造の櫛状ポリマーが、枝ポリマーの優れた立体反発効果により有機溶剤可溶性をさらに有するため、好ましい。また、幹ポリマーの１分子に２分子以上の枝ポリマーがグラフト結合した分子構造を有する櫛状ポリマーが上記の理由から好ましい。
【００３９】
市販の樹脂型分散剤としては、ビックケミ社製のＤｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２０Ｏ１、またはＡｎｔｉ−Ｔｅｒｒａ−Ｕ、２０３、２０４、またはＢＹＫ−Ｐ１０４、Ｐ１０４Ｓ、２２０Ｓ、またはＬａｃｔｉｍｏｎ、Ｌａｃｔｉｍｏｎ−ＷＳまたはＢｙｋｕｍｅｎなど、日本ルーブリゾール社製のＳ０ＬＳＰＥＲＳＥ−３０００、９０００、１３２４０、１３６５０、１３９４０、１７０００、１８０００、２００００、２１０００、２４０００、２６０００  、２７０００、２８０００、３１８４５、３２０００、３２５００、３２６００、３４７５０、３６６００、３８５００、４１０００、４１０９０、５３０９５など、ＥＦＫＡケミカル社製のＥＦＫＡ−４６、４７、４８、４５２、ＬＰ４００８、４００９、ＬＰ４０１０、ＬＰ４０５０、ＬＰ４０５５、４００、４０１、４０２、４０３、４５０、４５１、４５３、４５４０、４５５０、ＬＰ４５６０、１２０、１５０、１５０１、１５０２、１５０３などを挙げることができる。
【００４０】
上記顔料分散剤は、全インク組成物に対し、１〜１０ｗｔ％の範囲以内で含まれることが好ましい。
【００４１】
上記メラミン化合物は下記化学式３で表される化合物を使用することができる。
【００４２】
【化３】
0005413784.tif 000005
【００４３】
ここで、Ｒ１、Ｒ２、Ｒ３、Ｒ４、Ｒ５及びＲ６はそれぞれ独立して、水素、Ｃ１−６のアルキル基、Ｃ１−６のアルコキシ基、カルボキシル基、Ｃ１−６のエーテル基、Ｃ１−６のアルコール基、アミノ基、ニトロ基、水酸基、フェニル基またはアクリル基を含む化合物である。
【００４４】
上記メラミン化合物はインクの耐熱性を向上させる役割をする。即ち、インク膜を形成するポストベイク工程や後工程（配向膜の形成など）の高温処理の際、顔料の分散性が悪くなって顔料凝集などの現象が生じ、カラーフィルター膜のコントラストが低下することを防止する役割をする。特に、上記化学式３の化合物のＲ１、Ｒ２、Ｒ３、Ｒ４、Ｒ５及びＲ６は少なくとも２個以上が水素以外の置換基を有することが好ましい。上記メラミン化合物が水素以外の置換基を有すると、他の化合物との架橋（ｃｒｏｓｓｌｉｎｋｉｎｇ）がうまくでき、耐熱性や顔料の分散性をより向上させることができるためである。より好ましくは、上記化学式３の化合物のＲ１、Ｒ２、Ｒ３、Ｒ４、Ｒ５及びＲ６が少なくとも３個以上の水素以外の置換基を有する。
【００４５】
また、メラミン化合物の粘度はバインダーや通常用いられる架橋剤より低いため、インクに添加されると、相対的に粘度が低くなる効果がある。普通、インクジェット工程のためのカラーフィルター用インク組成物は、ジェッティングのための適正粘度が１０〜１８ｃＰ範囲に限定されている。バインダー樹脂の架橋剤（ｃｒｏｓｓ−ｌｉｎｋｅｒ）の代わりにメラミン化合物をインクに添加した場合、メラミン化合物はバインダー樹脂との間で架橋の役割をするため、メラミン化合物を添加することで、通常含まれる架橋剤の含量を減らすことができ、これにより、インクの粘度が低くなって相対的に固形粉の含量を増やすことができる長所がある。即ち、メラミン化合物を添加しない場合、粘度の制約のため固形粉を増加させることができなかったが、メラミン化合物の添加により粘度に余裕が生じるため、固形粉を約１〜２％増加させることができる。インクジェット工程では、インクの固形粉が高いほど、ピクセルを満たすインクのドロップ（ｄｒｏｐ）数が減るため、工程上の利点（ピクセル内の段差減少及びタクトタイムの減少など）があり、材料の使用量も減り、経済的な利点も生じる。
【００４６】
上記メラミン化合物は、全インク組成物を基準に、１〜２０ｗｔ％含まれることが好ましい。メラミン化合物が１ｗｔ％未満含まれると、高温処理後のコントラスト比の低下防止効果及びインクの分散性向上効果が微々たるものであり、２０ｗｔを超えると、顔料などの他の化合物の含量が減るため、好ましくない。特に、顔料の含量が過度に減ると、所望する厚さで所望する色が得られない恐れがある。
【００４７】
上記高沸点溶媒は、その沸点が１５０℃以上の低揮発性溶媒が好ましく、ジエチレングリコールモノブチルエーテルアセテート、ジエチレングリコールモノエチルエーテルアセテート、ジプロピレングリコールメチルエーテルアセテート、ジエチレングリコールモノブチルエーテル、ジエチレングリコールモノエチルエーテル、ジエチレングリコールメチルブチルエーテル、メトキシエタノール、エトキシエタノール、ブトキシエタノール、ブトキシプロパノール、エトキシエチルアセテート、及びブトキシエチルアセテートからなる物質群より選択された１つまたは２つ以上の物質を使用することが好ましいが、これに限定されない。
【００４８】
上記高沸点溶媒は、全インク組成物に対し、４０〜９０重量％含まれることが好ましい。４０重量％未満では、インクの粘度が高くなるため、好ましくなく、９０重量％を超えると、インク組成物での固形粉の含量が低くなり、インクジェッティングの際、十分な膜厚が得られないため、好ましくない。
【００４９】
本発明のインク組成物は重合性単量体を選択的にさらに含むこともできる。本発明のインク組成物は従来のカラーフィルター製造用組成物とは異なり、エチレン性不飽和二重結合を有する重合性単量体を必ずしも含まない。これは上記のバインダー樹脂とメラミン化合物が重合性単量体の役割を補うためである。但し、耐化学性をより向上させるために、選択的に重合性単量体をさらに含むことができる。
【００５０】
若し、上記重合性単量体を本発明のインク組成物に含むとしたら、１〜２０重量％含むことが好ましい。
【００５１】
また、上記重合性単量体はエチレン性不飽和二重結合を有する多官能性モノマーで、分子内に２以上の付加重合が可能な不飽和基を有する官能性モノマーを制限なく使用することができ、３個以上のエチレン性官能基を有することがより好ましい。
【００５２】
上記重合性単量体の例としては、エチレングリコールジアクリレート、トリエチレングリコールジアクリレート、１，３−ブタンジオールジアクリレート、ネオペンチルグリコールジアクリレート、１，６−ヘキサンジオールジアクリレート、トリメチロ−ルトリアクリレート、トリメチロ−ルプロパントリアクリレート、ペンタエリスリトールトリアクリレート、ジトリメチロ−ルプロパンテトラアクリレート、ジペンタエリスリトールテトラアクリレート、ジペンタエリスリトールペンタアクリレート、及びジペンタエリスリトールヘキサアクリレートなどを挙げることができる。
【００５３】
本発明のインク組成物は、熱重合開始剤を選択的にさらに含むこともできる。即ち、熱重合開始剤は上記重合性単量体の重合を助けるためのもので、上述の上記重合性単量体と同様に選択的に含まれることができる。
【００５４】
熱重合開始剤をさらに含む場合は、全インク組成物に対し、０．１〜５重量％含むことが好ましい。
【００５５】
熱重合開始剤の含量が０．１重量％未満では、十分なラジカルが生じないため、カラーインク膜の硬化度が減少することがあり、これにより、膜強度と耐化学性が低下することがある。また、含量が５重量％を超えると、過量の開始剤により粘度増加及びヒューム（ｆｕｍｅ）が発生することがある。
【００５６】
上記熱重合開始剤は、アゾ系化合物、有機過酸化物、及び過酸化水素から選択された１つまたは２つ以上の物質を使用することが好ましいが、これに限定されない。上記熱重合開始剤の含量に対する数値範囲に関し、その含量に対する数値範囲を満たせば、ラジカルが十分に発生し、熱重合が適切に行われ、熱重合開始剤が溶解されないことにより生じ得るカラーフィルター膜の表面不良を防止することができるため、好ましい。
【００５７】
本発明のインク組成物は上記の化合物の他に、界面活性剤、消泡剤、接着増進剤などのその他添加剤を、全インク組成物に対し、０．１〜０．５重量％の範囲内でさらに含むこともできる。
【００５８】
上記添加剤は当該技術分野で広く用いられる通常の物を制限なく使用することができ、このような添加剤に対する内容は当該技術分野の通常の知識を有する者に自明であるため、その説明は省略する。
【００５９】
本発明のカラーフィルターは上記化学式１の化合物が含まれた単量体群が重合されたアクリル系バインダー樹脂を含むことを特徴とする。本発明のカラーフィルターは上記本発明のインク組成物を利用して製造されることができ、これを除き、当該技術分野の通常の知識を利用して製造できるため、その詳細な説明は省略する。
【００６０】
以下、本発明を実施例を挙げてより詳しく説明する。本明細書上の実施例は発明の詳細な説明のためのものであり、これにより権利範囲は制限されない。
【００６１】
実施例
［バインダー樹脂Ａの合成］
反応容器に、熱重合開始剤（Ｖ６５）１．６重量部を溶媒に溶かした後、ベンジルメタクリレート（Ｂｅｎｚｙｌｍｅｔｈａｃｒｙｌａｔｅ）：Ｎ−フェニルマレイミド（Ｎ−Ｐｈｅｎｙｌｍａｌｅｉｍｉｄｅ）：スチレン（Ｓｔｙｒｅｎｅ）：メタクリル酸（Ｍｅｔｈａｃｒｙｌｉｃ  ａｃｉｄ）：ラウリルメタクリレート（Ｌａｕｒｙｌ  ｍｅｔｈａｃｒｙｌａｔｅ）＝５２：９：１０：１２：１７のモル比で入れた。窒素雰囲気で６５℃を維持しながら７．５時間反応させて、バインダー樹脂Ａを得た。
【００６２】
［インク組成物の製造］
ブルー顔料分散液（顔料６．３０重量部＋分散剤４．９４重量部で構成される）、上記合成されたバインダー樹脂Ａ（ポリスチレン換算重量平均分子量は１４２００ｇ／ｍｏｌで、酸価は４７．１２ＫＯＨｍｇ／ｇ）５．４９重量部、ヘキサメトキシメチルメラミン５．５１重量部、重合性化合物ジペンタエリスリトールヘキサアクリレート（ＤＰＨＡ）４．４１重量部、溶媒のブチルカルビトールアセテート５７．０重量部、ブチルカルビトール８．３重量部、ジエチレングリコールメチルブチルエテル７．７重量部及び界面活性剤０．０６重量部、接着増進剤０．３０重量部を混合してインク組成物を製造した。
【００６３】
比較例
［バインダー樹脂Ｂの合成］
ラウリルメタクリレート（Ｌａｕｒｙｌ  ｍｅｔｈａｃｒｙｌａｔｅ）を入れず、ベンジルメタクリレート（Ｂｅｎｚｙｌｍｅｔｈａｃｒｙｌａｔｅ）：Ｎ−フェニルマレイミド（Ｎ−Ｐｈｅｎｙｌｍａｌｅｉｍｉｄｅ）：スチレン（Ｓｔｙｒｅｎｅ）  ：メタクリル酸（Ｍｅｔｈａｃｒｙｌｉｃ  ａｃｉｄ）＝６５：１１：１３：１１のモル比で入れた。その他の条件は上記実施例と同様にしてバインダー樹脂Ｂを合成した。
【００６４】
［インク組成物の製造］
上記合成されたバインダー樹脂Ｂ（ポリスチレン換算重量平均分子量は１３６００ｇ／ｍｏｌで、酸価は４６．４８ＫＯＨｍｇ／ｇ）をバインダー樹脂Ａの代りに使用したことを除き、上記実施例と同じ条件でカラーフィルター用インク組成物を製造した。
【００６５】
実験例
［耐化学性評価］
本発明により製造されたインク組成物の耐化学性をテストするために下記のような実験を行った。
【００６６】
上記実施例及び比較例により製造されたインク組成物溶液をそれぞれガラス基板にスピンコートし、約９０℃で、３分間前熱処理（ｐｒｅ−ｂａｋｅ）した後、これを再びＩＲオーブン（ヒーター温度は２６０〜２７０℃、雰囲気温度は２００℃）で、約２分、後熱処理（ｐｏｓｔ−ｂａｋｅ）してフィルムを形成した。
【００６７】
各インク組成物の耐化学性は、上記の方法によりガラス基板上に形成されたカラーコーティングフィルムを１ｃｍＸ５ｃｍに切り出し、８０℃、ＮＭＰ（Ｎ−メチルピロリドン）１６ｇに４０分間浸漬した後、ＵＶ−ｖｉｓ  ｓｐｅｃｔｒｏｍｅｔｅｒを利用して顔料が溶出したＮＭＰ溶液の吸光度を測定して決めた。
【００６８】
上記耐化学性に対する実験結果を表１に示した。
【００６９】
【表１】
0005413784.tif 000006
【００７０】
本実施例と比較例はブルー顔料を使用したため、６７２ｎｍでの吸光度を測定したが、吸光度が低いほど、溶出した顔料の量が少ないものであるため、耐化学性はより良好なものであると考えられる。実施例の吸光度が比較例より著しく低いことが分かるため、実施例が比較例より高い耐化学性（耐溶剤性）を示すことが確認できた。
［項目１］
下記化学式１の化合物が含まれた単量体群が重合されたアクリル系バインダー樹脂を含むことを特徴とするカラーフィルター製造用インク組成物。
［化１］
0005413784.tif 000007
（ここで、Ｒａは−Ｈ、または−ＣＨ３で、Ｒｂは炭素数６〜３０のアルキル基である）。
［項目２］
上記単量体群はベンジルメタクリレート、Ｎ−フェニルマレイミド、スチレン、及びメタクリル酸より選択される１つ以上をさらに含むことを特徴とする項目１に記載のカラーフィルター製造用インク組成物。
［項目３］
上記単量体群は、全体単量体１００モル比を基準に、上記化学式１の化合物を１〜９０％モル比で含むことを特徴とする項目１または２に記載のカラーフィルター製造用インク組成物。
［項目４］
上記化学式１はラウリルメタアクリレートであることを特徴とする項目１から３の何れか１項に記載のカラーフィルター製造用インク組成物。
［項目５］
上記単量体群はベンジルメタクリレート、Ｎ−フェニルマレイミド、スチレン、メタクリル酸及びラウリルメタアクリレートからなることを特徴とする項目１から４の何れか１項に記載のカラーフィルター製造用インク組成物。
［項目６］
３個以上のエチレン性官能基を有する重合性単量体がさらに含まれたことを特徴とする項目１から５の何れか１項に記載のカラーフィルター製造用インク組成物。
［項目７］
上記重合性単量体は１〜２０重量％含まれたことを特徴とする項目６に記載のカラーフィルター製造用インク組成物。
［項目８］
上記重合性単量体は、エチレングリコールジアクリレート、トリエチレングリコールジアクリレート、１，３−ブタンジオールジアクリレート、ネオペンチルグリコールジアクリレート、１，６−ヘキサンジオールジアクリレート、トリメチロ−ルトリアクリレート、トリメチロ−ルプロパントリアクリレート、ペンタエリスリトールトリアクリレート、ジトリメチロ−ルプロパンテトラアクリレート、ジペンタエリスリトールテトラアクリレート、ジペンタエリスリトールペンタアクリレート、及びジペンタエリスリトールヘキサアクリレートのうち選択された１つ以上であることを特徴とする項目６または７に記載のカラーフィルター製造用インク組成物。
［項目９］
顔料と、
下記化学式１の化合物が含まれた単量体群が重合されたアクリル系バインダー樹脂と、
メラミン化合物と、
高沸点溶媒と、
を含むことを特徴とするカラーフィルター製造用インク組成物。
［化１］
0005413784.tif 000008
（ここで、Ｒａは−Ｈ、または−ＣＨ３で、Ｒｂは炭素数６〜３０のアルキル基である）。
［項目１０］
上記カラーフィルター製造用インク組成物は、上記顔料は２〜１５重量％、上記顔料の分散性を高めるための顔料分散剤は１〜１０重量％、上記アクリル系バインダー樹脂は１〜２０重量％、上記メラミン化合物は１〜２０重量％、及び上記高沸点溶媒は４０〜９０重量％含むことを特徴とする項目９に記載のカラーフィルター製造用インク組成物。
［項目１１］
３個以上のエチレン性官能基を有する重合性単量体がさらに含まれたことを特徴とする項目９または１０に記載のカラーフィルター製造用インク組成物。
［項目１２］
上記重合性単量体は１〜２０重量％含まれたことを特徴とする項目１１に記載のカラーフィルター製造用インク組成物。
［項目１３］
上記重合性単量体は、エチレングリコールジアクリレート、トリエチレングリコールジアクリレート、１，３−ブタンジオールジアクリレート、ネオペンチルグリコールジアクリレート、１，６−ヘキサンジオールジアクリレート、トリメチロ−ルトリアクリレート、トリメチロ−ルプロパントリアクリレート、ペンタエリスリトールトリアクリレート、ジトリメチロ−ルプロパンテトラアクリレート、ジペンタエリスリトールテトラアクリレート、ジペンタエリスリトールペンタアクリレート、及びジペンタエリスリトールヘキサアクリレートのうち選択された１つ以上の物質であることを特徴とする項目１１または１２に記載のカラーフィルター製造用インク組成物。
［項目１４］
上記顔料はブルー顔料であることを特徴とする項目１１から１３の何れか１項に記載のカラーフィルター製造用インク組成物。
［項目１５］
界面活性剤、及び接着増進剤をさらに含むことを特徴とする項目９から１４の何れか１項に記載のカラーフィルター製造用インク組成物。
［項目１６］
下記化学式１の化合物が含まれた単量体群が重合されたバインダー樹脂を含むカラーフィルター。
［化１］
0005413784.tif 000009
（ここで、Ｒａは−Ｈ、または−ＣＨ３で、Ｒｂは炭素数６〜３０のアルキル基である）。
［項目１７］
顔料と、
下記化学式１の化合物が含まれた単量体群が重合されたバインダー樹脂と、メラミン化合物と、を含むことを特徴とするカラーフィルター。
［化１］
0005413784.tif 000010
（ここで、Ｒａは−Ｈ、または−ＣＨ３で、Ｒｂは炭素数６〜３０のアルキル基である）。